(57)【特許請求の範囲】
【請求項１】
フルオロポリマーハイブリッド有機／無機複合体の製造方法であって、前記方法が、
（ｉ）混合物を提供する工程であって、
（ａ）少なくとも１つのポリマー（Ｆ）であって、ポリマー（Ｆ）は少なくとも１つのフッ素化モノマー及び少なくとも１個の水酸基を含む少なくとも１つのコモノマー（ＭＡ）に由来する繰り返し単位を含むフルオロポリマーであるポリマー（Ｆ）、
（ｂ）式（Ｉ）：
Ｘ４−ｍＡＹｍ  （Ｉ）
（式中、ｍは、１〜４の整数であり、Ａは、Ｓｉ、Ｔｉ及びＺｒからなる群から選択される金属であり、Ｙは、加水分解性基であり、Ｘは、任意に一又は複数の官能基を含む炭化水素基である）
の少なくとも１つの金属化合物（Ｍ）、
（ｃ）式（ＩＩｄｅ）のジエステル及び式（ＩＩｅａ）のエステルアミド：
Ｒ１−ＯＯＣ−Ｚｄｅ−ＣＯＯ−Ｒ２  （ＩＩｄｅ）
Ｒ１−ＯＯＣ−Ｚｅａ−ＣＯ−ＮＲ３Ｒ４  （ＩＩｅａ）
［式中：
−  Ｒ１及びＲ２は、互いに等しいか又は異なり、Ｃ１〜Ｃ２０炭化水素基からなる群から単独で選択され、
−  Ｒ３及びＲ４は、互いに等しいか又は異なり、水素及び置換されてもよいＣ１〜Ｃ３６炭化水素基からなる群から単独で選択されるか、Ｒ３及びＲ４は、それらが結合される窒素原子を含む環状部分（前記環状部分は、置換されてもよく及び／又は一又は複数の付加的なヘテロ原子並びにそれらの混合物を含んでもよい）を形成し、
−  Ｚｄｅ及びＺｅａは、互いに等しいか又は異なり、単独で直鎖又は分岐Ｃ３〜Ｃ１０の二価アルキレン基である］
からなる群から選択される少なくとも１つの化合物を含む液体媒体、
（ｄ）任意に、少なくとも１つの電解質塩（ＥＳ）
を含む工程と；
（ｉｉ）式−Ａ（Ｙｍ−１）Ｘ４−ｍの一又は複数のペンダント基を含むグラフト化フルオロポリマーであるポリマー（Ｆｇ）を得るために、前記ポリマー（Ｆ）の前記コモノマー（ＭＡ）の水酸基の少なくとも一部を、前記化合物（Ｍ）の加水分解性基Ｙの少なくとも一部と反応させる工程と；
（ｉｉｉ）前記化合物（Ｍ）及び／又は式−Ａ（Ｙｍ−１）Ｘ４−ｍの前記ペンダント基を加水分解及び／又は重縮合してフルオロポリマーハイブリッド有機／無機複合体及び前記液体媒体を含む液体混合物を産する工程と
を含む方法。
【請求項２】
前記ポリマー（Ｆ）の前記コモノマー（ＭＡ）が、式（ＩＩＩ）の（メタ）アクリルモノマー又は式（ＩＶ）のビニルエーテルモノマー：
0006453213.tif 000015
（式中、Ｒ１、Ｒ２及びＲ３のそれぞれは、互いに等しいか又は異なり、単独で水素原子又はＣ１〜Ｃ３炭化水素基であり、ＲＯＨは、水素原子又は少なくとも１個の水酸基を含むＣ１〜Ｃ５炭化水素部分である）
からなる群から選択される、請求項１に記載の方法。
【請求項３】
前記ポリマー（Ｆ）の前記コモノマー（ＭＡ）が、式（ＩＩＩ−Ａ）：
0006453213.tif 000016
（式中、Ｒ’１、Ｒ’２及びＲ’３は、水素原子であり、Ｒ’ＯＨは、少なくとも１個の水酸基を含むＣ１〜Ｃ５炭化水素部分である）
に適合する、請求項１又は２に記載の方法。
【請求項４】
前記ポリマー（Ｆ）が、
−  少なくとも１つのコモノマー（ＭＡ）に由来する繰り返し単位と、テトラフルオロエチレン（ＴＦＥ）及びクロロトリフルオロエチレン（ＣＴＦＥ）から選択される少なくとも１つのパー（ハロ）フルオロモノマーに由来する繰り返し単位と、エチレン、プロピレン及びイソブチレンから選択される少なくとも１つの水素化モノマーに由来する繰り返し単位とを含むポリマー（Ｆ−１）であって、ＴＦＥ及び／又はＣＴＦＥ及び前記水素化モノマーの総量を基準として、０．１ｍｏｌ％〜３０ｍｏｌ％の量で、任意に一又は複数の付加的なコモノマーを含有するポリマー（Ｆ−１）と、
−  少なくとも１つのコモノマー（ＭＡ）に由来する繰り返し単位と、フッ化ビニリデン（ＶＤＦ）に由来する繰り返し単位と、任意にＶＤＦとは異なる一又は複数のフッ素化モノマーに由来する繰り返し単位とを含むポリマー（Ｆ−２）
からなる群から選択される請求項１〜３のいずれか一項に記載の方法。
【請求項５】
前記化合物（Ｍ）が、式（Ｉ−Ａ）：
Ｒ’４−ｍ’Ｅ（ＯＲ’’）ｍ’  （Ｉ−Ａ）
（式中、ｍ’は、１〜４の整数であり、Ｅは、Ｓｉ、Ｔｉ及びＺｒからなる群から選択される金属であり、Ｒ’及びＲ’’は、互いに及び各頻度で等しいか又は異なり、任意に一又は複数の官能基を含み、Ｃ１〜Ｃ１８炭化水素基から単独で選択される）
に適合する、請求項１〜４のいずれか一項に記載の方法。
【請求項６】
前記液体媒体が、
（ｉ）少なくとも１つのジエステル（ＩＩ’ｄｅ）及び少なくとも１つのジエステル（ＩＩ’’ｄｅ）であって、式（ＩＩ’’’ｄｅ）の少なくとも１つのジエステルと組み合わせてもよく；又は
（ｉｉ）少なくとも１つのエステルアミド（ＩＩ’ｅａ）及び少なくとも１つのエステルアミド（ＩＩ’’ｅａ）であって、式（ＩＩｅａ）の少なくとも１つのエステルアミドと組み合わせてもよく；又は
（ｉｉｉ）（ｉ）と（ｉｉ）との組み合わせ
［ここで、
−  （ＩＩ’ｄｅ）は、Ｒ１―ＯＯＣ−ＺＭＧ−ＣＯＯ−Ｒ２であり、
−  （ＩＩ’ｅａ）は、Ｒ１−ＯＯＣ−ＺＭＧ−ＣＯ−ＮＲ３Ｒ４であり、
−  （ＩＩ’’ｄｅ）は、Ｒ１−ＯＯＣ−ＺＥＳ−ＣＯＯ−Ｒ２であり、
−  （ＩＩ’’ｅａ）は、Ｒ１−ＯＯＣ−ＺＥＳ−ＣＯ−ＮＲ３Ｒ４であり、
−  （ＩＩ’’’ｄｅ）は、Ｒ１−ＯＯＣ−（ＣＨ２）４−ＣＯＯ−Ｒ２であり、
式中：
−  ＺＭＧは、式ＭＧａ−ＣＨ（ＣＨ３）−ＣＨ２−ＣＨ２−又はＭＧｂ−ＣＨ２−ＣＨ２−ＣＨ（ＣＨ３）−であり、
−  ＺＥＳは、式ＥＳａ−ＣＨ（Ｃ２Ｈ５）−ＣＨ２−又はＥＳｂ−ＣＨ２−ＣＨ（Ｃ２Ｈ５）−であり；式中、Ｒ１及びＲ２は、互いに等しいか又は異なり、Ｃ１〜Ｃ２０アルキル、Ｃ１〜Ｃ２０アリール、Ｃ１〜Ｃ２０アルキルアリール、Ｃ１〜Ｃ２０アリールアルキル基からなる群から単独で選択され、
−  Ｒ３及びＲ４は、互いに等しいか又は異なり、全ての基が一又は複数の置換基を含んでもよく、一又は複数のヘテロ原子を有してもよい、Ｃ１〜Ｃ２０アルキル、Ｃ１〜Ｃ２０アリール、Ｃ１〜Ｃ２０アルキルアリール、Ｃ１〜Ｃ２０アリールアルキル基、及び一又は複数のヘテロ原子を含んでもよい、Ｒ３及びＲ４の両方とそれらが結合している窒素原子とを含む環状部分からなる群から選択される］
を含む、請求項１〜５のいずれか一項に記載の方法。
【請求項７】
前記液体媒体が、
（ｊ）
−  ７０〜９５重量％の式（ＩＩ’ｄｅ）のジエステル、
−  ５〜３０重量％の式（ＩＩ’’ｄｅ）のジエステル、及び
−  ０〜１０重量％の式（ＩＩ’’’ｄｅ）のジエステル
からなるジエステル混合物、又は
（ｊｊ）
−  ７０〜９５重量％の式（ＩＩ’ｅａ）のエステルアミド、
−  ５〜３０重量％の式（ＩＩ’’ｅａ）のエステルアミド、及び
−  ０〜１０重量％の式（ＩＩｅａ）のエステルアミド
からなるエステルアミド混合物、又は
（ｊｊｊ）（ｊ）と（ｊｊ）との混合物
を含む、請求項１〜６のいずれか一項に記載の方法。
【請求項８】
前記液体媒体が、ジメチルスルホキシド（ＤＭＳＯ）を更に含み、任意に、ＤＭＳＯとは異なる一又は複数の有機溶媒（Ｓ）を更に含む、請求項１〜７のいずれか一項に記載の方法。
【請求項９】
（ａ）請求項１に定義される少なくとも１つのポリマー（Ｆ）、
（ｂ）請求項１に定義される式（Ｉ）の少なくとも１つの金属化合物（Ｍ）、
（ｃ）請求項１に定義される式（ＩＩｄｅ）のジエステル及び式（ＩＩｅａ）のエステルアミドからなる群から選択される少なくとも１つの化合物を含む液体媒体、及び
（ｄ）任意に、少なくとも１つの電解質塩（ＥＳ）
の間の反応によって得られるフルオロポリマーハイブリッド有機／無機複合体であって、
式−Ａ（Ｙｍ−１）Ｘ４−ｍ（式中、ｍ、Ｙ、Ａ及びＸは、請求項１に定義されるのと同じ意味を有する）の一又は複数のペンダント基が、前記ポリマー（Ｆ）のコモノマー（ＭＡ）の水酸基の少なくとも一部と前記化合物（Ｍ）の加水分解性基Ｙの少なくとも一部との反応によってポリマー（Ｆ）にグラフトされている複合体。
【請求項１０】
請求項９に記載のフルオロポリマーハイブリッド有機／無機複合体と、請求項１で定義する式（ＩＩｄｅ）のジエステル及び式（ＩＩｅａ）のエステルアミドからなる群から選択される少なくとも１つの化合物を含む液体媒体とを含むフルオロポリマーフィルム。
【請求項１１】
１重量％〜３０重量％の請求項１で定義する少なくとも１つのポリマー（Ｆ）を含む、請求項１０に記載のフルオロポリマーフィルム。
【請求項１２】
請求項１０又は１１に記載のフルオロポリマーフィルムであって、前記フルオロポリマーフィルムが少なくとも１つの電解質塩（ＥＳ）を含む高分子電解質セパレータであるフィルム。
【請求項１３】
請求項１２に記載の前記高分子電解質セパレータを含む電気化学デバイス又は光電気化学デバイス。
【請求項１４】
請求項１２に記載の前記高分子電解質セパレータを含む金属イオン二次電池。
【請求項１５】
請求項１２に記載の前記高分子電解質セパレータを含む色素増感太陽電池。
【請求項１６】
５重量％〜２０重量％の少なくとも１つのポリマー（Ｆ）を含む、請求項１１に記載のフルオロポリマーフィルム。
【請求項１７】
請求項１６に記載のフルオロポリマーフィルムであって、前記フルオロポリマーフィルムが少なくとも１つの電解質塩（ＥＳ）を含む高分子電解質セパレータであるフィルム。
【請求項１８】
請求項１７に記載の前記高分子電解質セパレータを含む電気化学デバイス又は光電気化学デバイス。
【請求項１９】
請求項１７に記載の前記高分子電解質セパレータを含む金属イオン二次電池。
【請求項２０】
請求項１７に記載の前記高分子電解質セパレータを含む色素増感太陽電池。
【発明の詳細な説明】
【技術分野】
【０００１】
本出願は、２０１２年８月６日出願の欧州特許出願第１２１７９３７６．４号明細書に対する優先権を主張するものであり、この出願の全内容は、あらゆる目的のために参照により本明細書に援用される。
【０００２】
本発明は、ハイブリッドフルオロポリマー組成物に、その製造方法に及びフルオロポリマーフィルムの製造におけるその使用に関する。
【背景技術】
【０００３】
色素増感太陽電池（ＤＳＳＣ）は、現在、それらの低い生産コスト及び高いエネルギー変換効率のため従来の無機光起電デバイスの潜在的な代替品であることに大きな注目を集めつつある。
【０００４】
ＤＳＳＣは、典型的には、レドックス電解質と接触している色素層でコートされた金属酸化物半導体層、特にＴｉＯ２半導体層に基づく。
【０００５】
ルテニウム錯体増感剤及び液体電解質を使用することにより、高いエネルギー変換効率がＤＳＳＣについて報告されている。しかし、ＤＳＳＣにおける液体電解質の存在は、液体溶媒の漏洩及び蒸発、付着色素の可能な脱着及び対電極の腐食などの幾つかの問題を引き起こし、それらは、ＤＳＳＣの長期性能及び実用的使用を制限する。
【０００６】
幾つかの方法が、液体電解質の代わりに固体又はゲル材料を使用することによって液体電解質の蒸発及び漏洩を低減するために提案されてきた。主な代替案は、レドックス対を組み込んだゲル材料を含む。しかし、固体及びゲル電解質のイオン拡散及び伝導特性は、通常、液体電解質のそれを下回る。
【０００７】
フルオロポリマー、特にフッ化ビニリデンポリマーは、イオン伝導性及び熱安定性の観点からのそれらの優れた特性のために高分子ゲル電解質用の原材料として使用されてきた。
【０００８】
それにもかかわらず、高分子ゲル電解質は、電池の製造中及びそれの動作中の両方において、液体可塑剤／液体電解質を有効に組み込まない及び保持しない場合があり、及び／又は電極の有効な分離のために必要とされるような好適な機械的性質を有していない場合もある。
【０００９】
他方で、有機及び無機化合物のハイブリッド化は、特に、機械的性質が向上した高分子化合物を創成するための重要なかつ発展的な方法である。そのような有機−無機ポリマーハイブリッドを精巧に作り出すために、金属アルコキシドを使用するゾルゲル法は、最も有用なかつ重要な手法である。予め形成した有機ポリマーの存在下に、金属アルコキシド、特にアルコキシシラン（例えば、テトラメトキシシラン（ＴＭＯＳ）又はテトラエトキシシラン（ＴＥＯＳ））の加水分解及び重縮合の反応条件を適切に制御することによって、元の化合物と比べて特性が改善されたハイブリッドを得ることが可能である。
【００１０】
この文献内で、国際公開第２０１１／１２１０７８号パンフレット（ＳＯＬＶＡＹ  ＳＯＬＥＸＩＳ  Ｓ．Ｐ．Ａ）０６．１０．２０１１は、水酸基を有する特定の官能性フルオロポリマーと、Ｓｉ、Ｔｉ、又はＺｒの特定の加水分解性化合物との反応、並びにそのようにして得られた化合物のその後の加水分解及び重縮合を含む方法によって得られる特定のフルオロポリマーベースのハイブリッド有機／無機複合体を開示している。この特許文献は、また、このように得られたハイブリッド有機／無機複合体が、電気化学的用途向けの膜の製造などの様々な用途向けに特に使用できることを述べている。このように、上述したハイブリッド有機／無機複合体のキャスティングにより作製されたフィルムを、溶媒（エチレンカーボネートとプロピレンカーボネートとの混合物）及び電解質（ＬｉＰＦ６）を含む電解質溶液で膨潤させる特定の実施態様が、そのような特許文書において例示されている。
【００１１】
フルオロポリマーベースのハイブリッド複合体製造中の及び／又はそれのキャスティング中の適切な作業性を確保するために、任意に他の溶媒との混合物で、Ｎ−メチル−２−ピロリドン（ＮＭＰ）などの有機溶媒を使用することが現行方式である。
【００１２】
それにもかかわらず、ＮＭＰの使用は、その取扱いに及び環境への漏洩／排出の可能性に関連する安全性リスクを考慮して、懸念を益々増加させている。ＮＭＰは、特に、欧州規制（ＥＣ）Ｎｏ１２７２／２００８によればハザードクラスＲｅｐｒ．１Ｂ  コード  Ｈ３６０Ｄ（胎児に有害である恐れ）、Ｅｙｅ  Ｉｒｒｉｔ．２  コード  Ｈ３１９、ＳＴＯＴ  ＳＥ  ３  コードＨ３３５、Ｓｋｉｎ  Ｉｒｒｉｔ．２  Ｈ３１５に分類されており、そして欧州指令６７／５４８／ＥＥＣによればＲｅｐｒｏｔｏｘｉｃ  Ｃａｔ２  コード  Ｒ６１、Ｘｉ  コード  Ｒ３６／３７／３８として分類されている。更には、それは、有害物質排出目録（ＳＡＲＡ  Ｔｉｔｌｅ  ＩＩＩ  Ｓｅｃｔｉｏｎ  ３１３）に提出されている。
【発明の概要】
【課題を解決するための手段】
【００１３】
従って、本発明は、フルオロポリマーハイブリッド有機／無機複合体の製造方法であって、前記方法が、
（ｉ）混合物を提供する工程であって、
（ａ）少なくとも１つのフッ素化モノマー及び少なくとも１個の水酸基を含む少なくとも１つのコモノマー［コモノマー（ＭＡ）］に由来する繰り返し単位を含む少なくとも１つのフルオロポリマー［ポリマー（Ｆ）］と；
（ｂ）式（Ｉ）：
Ｘ４−ｍＡＹｍ  （Ｉ）
（式中、ｍは、１〜４、特定の実施態様によれば、１〜３の整数であり、Ａは、Ｓｉ、Ｔｉ及びＺｒからなる群から選択される金属であり、Ｙは、加水分解性基であり、Ｘは、任意に一又は複数の官能基を含む、炭化水素基である）
の少なくとも１つの金属化合物［化合物（Ｍ）］と；
（ｃ）式（ＩＩｄｅ）のジエステル及び式（ＩＩｅａ）のエステルアミド：
Ｒ１−ＯＯＣ−Ｚｄｅ−ＣＯＯ−Ｒ２  （ＩＩｄｅ）
Ｒ１−ＯＯＣ−Ｚｅａ−ＣＯ−ＮＲ３Ｒ４  （ＩＩｅａ）
［式中：
−  Ｒ１及びＲ２は、互いに等しいか又は異なり、Ｃ１〜Ｃ２０炭化水素基からなる群から単独で選択され、
−  Ｒ３及びＲ４は、互いに等しいか又は異なり、水素及び置換されてもよいＣ１〜Ｃ３６炭化水素基からなる群から単独で選択され、Ｒ３及びＲ４は、それらが結合される窒素原子を含む環状部分（前記環状部は、置換されてもよく及び／又は一又は複数の付加的なヘテロ原子並びにそれらの混合物を含んでもよい）の一部であってもよいことが理解され、
−  Ｚｄｅ及びＺｅａは、互いに等しいか又は異なり、単独で直鎖又は分岐Ｃ３〜Ｃ１０の二価アルキレン基である］
からなる群から選択される少なくとも１つの化合物を含む液体媒体と；
（ｄ）任意に、少なくとも１つの電解質塩（ＥＳ）と
を含む混合物を提供する工程と；
（ｉｉ）式−Ｙｍ−１ＡＸ４−ｍ（式中、ｍ、Ｙ、Ａ及びＸは、上に定義されたのと同じ意味を有する）の一又は複数のペンダント基を含むグラフト化フルオロポリマー［ポリマー（Ｆｇ）］を得るために、前記ポリマー（Ｆ）の前記コモノマー（ＭＡ）の水酸基の少なくとも一部を、前記化合物（Ｍ）の加水分解性基Ｙの少なくとも一部と反応させる工程と；
（ｉｉｉ）前記化合物（Ｍ）及び／又は式−Ｙｍ−１ＡＸ４−ｍの前記ペンダント基を加水分解及び／又は重縮合してフルオロポリマーハイブリッド有機／無機複合体を含み、前記液体媒体を導入する液体混合物を産する工程と
を含む方法を提供する。
【００１４】
更に、本発明は、フルオロポリマーハイブリッド有機／無機複合体であって、前記ハイブリッドが、
（ａ）上に定義される少なくとも１つのフルオロポリマー［ポリマー（Ｆ）］と、
（ｂ）上に定義される式（Ｉ）の少なくとも１つの金属化合物［化合物（Ｍ）］と、
（ｃ）上に定義される式（ＩＩｄｅ）のジエステル及び式（ＩＩｅａ）のエステルアミドからなる群から選択される少なくとも１つの化合物を含む液体媒体と、
（ｄ）任意に、少なくとも１つの電解質塩（ＥＳ）と
の間の反応によって得られ、
ここで、式−Ｙｍ−１ＡＸ４−ｍ（式中、ｍ、Ｙ、Ａ及びＸは上に定義されるのと同じ意味を有する）の一又は複数のペンダント基が、前記ポリマー（Ｆ）のコモノマー（ＭＡ）の水酸基の少なくとも一部と前記化合物（Ｍ）の加水分解性基Ｙの少なくとも一部との反応によってポリマー（Ｆ）にグラフトされている複合体に関する。
【００１５】
本発明のフルオロポリマーハイブリッド有機／無機複合体は有利にも、ＮＭＰ又は他の類似溶媒の使用による環境懸念及び安全性懸念を未然に防ぎながら、改善された粘度を示して電気化学及び光電気化学デバイスにおける使用のための向上したイオン伝導性に恵まれた高分子電解質セパレータなどのフルオロポリマーフィルムの製造に好適にも使用されることが意外にも見いだされた。
【発明を実施するための形態】
【００１６】
用語「少なくとも１つのフッ素化モノマー」は、ポリマー（Ｆ）が一又は複数のフッ素化モノマーに由来する繰り返し単位を含んでもよいことを意味すると理解される。本文の残りにおいて、表記「フッ素化モノマー」は、本発明の目的のためには、複数形及び単数形の両方で、すなわちそれらが、上に定義されたような一又は複数のフッ素化モノマーの両方を意味すると理解される。
【００１７】
用語「少なくとも１つのコモノマー（ＭＡ）」は、ポリマー（Ｆ）が、上に定義されたような一又は複数のコモノマー（ＭＡ）に由来する繰り返し単位を含んでもよいことを意味すると理解される。本文の残りにおいて、表記「コモノマー（ＭＡ）」は、本発明の目的のためには、複数形及び単数形の両方で、すなわちそれらが、上に定義されたような一又は複数のコモノマー（ＭＡ）の両方を意味すると理解される。
【００１８】
ポリマー（Ｆ）のコモノマー（ＭＡ）は、少なくとも１個の水酸基を含むフッ素化モノマー及び少なくとも１個の水酸基を含む水素化モノマーからなる群から選択されてもよい。
【００１９】
用語「フッ素化モノマー（Ｆ）」は、少なくとも１個のフッ素原子を含むエチレン系不飽和モノマーを示すことをここで意味する。
【００２０】
用語「水素化モノマー」は、少なくとも１個の水素原子を含み、そしてフッ素原子のないエチレン系不飽和モノマーを示すことをここで意味する。
【００２１】
ポリマー（Ｆ）は、好ましくは少なくとも０．０５ｍｏｌ％、より好ましくは少なくとも０．１ｍｏｌ％、更により好ましくは少なくとも０．２ｍｏｌ％の上に定義されたような前記コモノマー（ＭＡ）に由来する繰り返し単位を含む。
【００２２】
ポリマー（Ｆ）は、好ましくは多くとも２０ｍｏｌ％、より好ましくは多くとも１８ｍｏｌ％、更により好ましくは多くとも１０ｍｏｌ％、最も好ましくは多くとも３ｍｏｌ％の上に定義されたような前記コモノマー（ＭＡ）に由来する繰り返し単位を含む。
【００２３】
ポリマー（Ｆ）中のコモノマー（ＭＡ）繰り返し単位の平均モル百分率の測定は、いかなる好適な方法により行われ得る。酸−塩基滴定法（例えば、アクリル酸含有量の測定によく適する）、ＮＭＲ法（側鎖に脂肪族水素を含むコモノマー（ＭＡ）の定量化に適切である）、ポリマー（Ｆ）製造中に供給された全コモノマー（ＭＡ）及び未反応の残存コモノマー（ＭＡ）に基づく重量バランスについて特に言及され得る。
【００２４】
コモノマー（ＭＡ）は、典型的には、少なくとも１個の水酸基を含む水素化モノマーからなる群から選択される。
【００２５】
コモノマー（ＭＡ）は、好ましくは、式（ＩＩＩ）の（メタ）アクリルモノマー又は式（ＩＶ）のビニルエーテルモノマー：
0006453213.tif 000002
（式中、Ｒ１、Ｒ２及びＲ３のそれぞれは、互いに等しいか又は異なり、単独で水素原子又はＣ１〜Ｃ３炭化水素基であり、ＲＯＨは、水素原子又は少なくとも１個の水酸基を含むＣ１〜Ｃ５炭化水素部分である）
からなる群から選択される。
【００２６】
コモノマー（ＭＡ）は、より好ましくは、上に定義されたような式（ＩＩＩ）に適合する。
【００２７】
コモノマー（ＭＡ）は、更により好ましくは、式（ＩＩＩ−Ａ）：
0006453213.tif 000003
（式中、Ｒ’１、Ｒ’２及びＲ’３は、水素原子であり、Ｒ’ＯＨは、少なくとも１個の水酸基を含むＣ１〜Ｃ５炭化水素部分である）
に適合する。
【００２８】
コモノマー（ＭＡ）の非限定的な例は、特に、ヒドロキシエチル（メタ）アクリレート、ヒドロキシプロピル（メタ）アクリレート；ヒドロキシエチルヘキシル（メタ）アクリレートを含む。
【００２９】
コモノマー（ＭＡ）は、最も好ましくは、下記：
−  式：
0006453213.tif 000004
のヒドロキシエチルアクリレート（ＨＥＡ）、
−  式：
0006453213.tif 000005
のいずれかの２−ヒドロキシプロピルアクリレート（ＨＰＡ）、
−  及びそれらの混合物
の中から選択される。
【００３０】
ポリマー（Ｆ）は、非晶質であっても半結晶性であってもよい。
【００３１】
用語「非晶質」は、ＡＳＴＭ  Ｄ−３４１８−０８に従って測定されるように、５Ｊ／ｇ未満、好ましくは３Ｊ／ｇ未満、より好ましくは２Ｊ／ｇ未満の融解熱を有するポリマー（Ｆ）を意味することをここで意味する。
【００３２】
用語「半結晶性」は、ＡＳＴＭ  Ｄ３４１８−０８に従って測定されるように、１０〜９０Ｊ／ｇ、好ましくは３０〜６０Ｊ／ｇ、より好ましくは３５〜５５Ｊ／ｇの融解熱を有するポリマー（Ｆ）を示すことをここで意味する。
【００３３】
ポリマー（Ｆ）は好ましくは半結晶性である。
【００３４】
好適なフッ素化モノマーの非限定的な例は、特に、下記：
−  テトラフルオロエチレン、及びヘキサフルオロプロペンなどのＣ３〜Ｃ８パーフルオロオレフィン；
−  フッ化ビニリデン、フッ化ビニル、１，２−ジフルオロエチレン及びトリフルオロエチレンなどのＣ２〜Ｃ８水素化フルオロオレフィン；
−  式ＣＨ２＝ＣＨ−Ｒｆ０（式中、Ｒｆ０はＣ１〜Ｃ６パーフルオロアルキルである）に従うパーフルオロアルキルエチレン；
−  クロロトリフルオロエチレンのようなクロロ−及び／又はブロモ−及び／又はヨード−Ｃ２〜Ｃ６のフルオロオレフィン；
−  式ＣＦ２＝ＣＦＯＲｆ１（式中、Ｒｆ１は、Ｃ１〜Ｃ６のフルオロ−又はパーフルオロアルキル、例えばＣＦ３、Ｃ２Ｆ５、Ｃ３Ｆ７である）に従う（パー）フルオロアルキルビニルエーテル；
−  ＣＦ２＝ＣＦＯＸ０（パー）フルオロ−オキシアルキルビニルエーテル（式中、Ｘ０は、Ｃ１〜Ｃ１２アルキル、又はＣ１〜Ｃ１２オキシアルキル、又はパーフルオロ−２−プロポキシ−プロピルのような、一又は複数のエーテル基を有するＣ１〜Ｃ１２（パー）フルオロオキシアルキルである）；
−  式ＣＦ２＝ＣＦＯＣＦ２ＯＲｆ２（式中、Ｒｆ２は、Ｃ１〜Ｃ６フルオロ−若しくはパーフルオロアルキル基、例えばＣＦ３、Ｃ２Ｆ５、Ｃ３Ｆ７又は、−Ｃ２Ｆ５−Ｏ−ＣＦ３のような、１つ若しくは複数のエーテル基を有するＣ１〜Ｃ６（パー）フルオロオキシアルキル基である）に従う（パー）フルオロアルキルビニルエーテル；
−  式ＣＦ２＝ＣＦＯＹ０（式中、Ｙ０は、Ｃ１〜Ｃ１２アルキル若しくは（パー）フルオロアルキル、又はＣ１〜Ｃ１２オキシアルキル、又は１つ若しくは複数のエーテル基を有するＣ１〜Ｃ１２（パー）フルオロオキシアルキルであり、Ｙ０基は、その酸、酸ハライド若しくは塩の形態のカルボン酸若しくはスルホン酸を含む）に従う官能性（パー）フルオロ−オキシアルキルビニルエーテル；
−  フルオロジオキソール、特にパーフルオロジオキソール
を含む。
【００３５】
好適な水素化モノマーに非限定的な例は、特に、エチレン、プロピレンなどの非フッ素化モノマー、酢酸ビニルなどのビニルモノマー、メチルメタクリレート、ブチルアクリレートのような、アクリルモノマー、並びにスチレン及びｐ−メチルスチレンのような、スチレンモノマーを含む。
【００３６】
ポリマー（Ｆ）は好ましくは、２５ｍｏｌ％超、好ましくは３０ｍｏｌ％超、より好ましくは４０ｍｏｌ％超の少なくとも１つのフッ素化モノマーに由来する繰り返し単位を含む。
【００３７】
ポリマー（Ｆ）は好ましくは、１ｍｏｌ％超、好ましくは５ｍｏｌ％超、より好ましくは１０ｍｏｌ％超のコモノマー（ＭＡ）とは異なる少なくとも１つの水素化モノマーに由来する繰り返し単位を含む。
【００３８】
フッ素化モノマーは、一又は複数の他のハロゲン原子（Ｃｌ、Ｂｒ、Ｉ）を更に含み得る。フッ素化モノマーが水素原子を含まない場合、それは、パー（ハロ）フルオロモノマーと呼ばれる。フッ素化モノマーが少なくとも１個の水素原子を含む場合、それは、水素含有フッ素化モノマーと呼ばれる。
【００３９】
フッ素化モノマーが、例えばフッ化ビニリデン、トリフルオロエチレン、フッ化ビニルなどの水素含有フッ素化モノマーである場合、本発明の水素含有フルオロポリマーは、上に定義される少なくとも１つのコモノマー（ＭＡ）に由来する繰り返し単位に加えて、前記水素含有フッ素化モノマーのみに由来する繰り返し単位を含むポリマーであり得るか、又はそれは、上に定義されたような少なくとも１つのコモノマー（ＭＡ）、前記水素含有フッ素化モノマーに由来する繰り返し単位と、少なくとも１つの他のモノマーに由来する繰り返し単位を含む共重合体であり得るかのどちらかである。
【００４０】
フッ素化モノマーが、例えばテトラフルオロエチレン、クロロトリフルオロエチレン、ヘキサフルオロプロピレン、パーフルオロアルキルビニルエーテルなどのパー（ハロ）フルオロモノマーである場合、本発明の水素含有フルオロポリマーは、上に定義される少なくとも１つのコモノマー（ＭＡ）に由来する繰り返し単位と、前記パー（ハロ）フルオロモノマーに由来する繰り返し単位と、例えばエチレン、プロピレン、ビニルエーテル、アクリルモノマーなどの前記コモノマー（ＭＡ）とは異なる少なくとも１つの他の水素化モノマーに由来する繰り返し単位とを含むポリマーである。
【００４１】
好ましいポリマー（Ｆ）は、フッ素化モノマーがフッ化ビニリデン（ＶＤＦ）、テトラフルオロエチレン（ＴＦＥ）及びクロロトリフルオロエチレン（ＣＴＦＥ）からなる群から選択されるものである。
【００４２】
ポリマー（Ｆ）は、より好ましくは、
−  上に定義される少なくとも１つのコモノマー（ＭＡ）に由来する繰り返し単位と、ＴＦＥ及びＣＴＦＥから選択される少なくとも１つのパー（ハロ）フルオロモノマーに由来する繰り返し単位と、エチレン、プロピレン及びイソブチレンから選択される少なくとも１つの水素化モノマーに由来する繰り返し単位とを含むポリマー（Ｆ−１）であって、ＴＦＥ及び／又はＣＴＦＥと前記水素化モノマーとの総量を基準として、一般に０．１ｍｏｌ％〜３０ｍｏｌ％の量で、任意に一又は複数の付加的なコモノマーを含有するポリマー（Ｆ−１）と、
−  上に定義されたような少なくとも１つのコモノマー（ＭＡ）に由来する繰り返し単位と、ＶＤＦに由来する繰り返し単位と、任意にＶＤＦとは異なる一又は複数のフッ素化モノマーに由来する繰り返し単位とを含むポリマー（Ｆ−２）
からなる群から選択される。
【００４３】
上に定義されたようなポリマー（Ｆ−１）において、モル比パー（ハロ）フルオロモノマー／水素化コモノマーは、一般に３０：７０〜７０：３０である。上に定義されるポリマー（Ｆ−１）において、水素化モノマーは、好ましくは、エチレンを含み、任意に他の水素化コモノマーと組み合わせて含む。
【００４４】
パー（ハロ）フルオロモノマーが主としてＣＴＦＥのみであるポリマー（Ｆ−１）は、本明細書において以下ＥＣＴＦＥ共重合体として特定され；パー（ハロ）フルオロモノマーが主としてＴＦＥのみであるポリマー（Ｆ−１）は、本明細書において以下ＥＴＦＥ共重合体として特定されるであろう。
【００４５】
ＥＣＴＦＥ及びＥＴＦＥ（Ｆ−１）共重合体は、好ましくは、
（ａ）３５ｍｏｌ％〜６５ｍｏｌ％、好ましくは４５ｍｏｌ％〜５５ｍｏｌ％、より好ましくは４８ｍｏｌ％〜５２ｍｏｌ％のエチレン（Ｅ）、
（ｂ）６５ｍｏｌ％〜３５ｍｏｌ％、好ましくは５５ｍｏｌ％〜４５ｍｏｌ％、より好ましくは５２ｍｏｌ％〜４８ｍｏｌ％の、クロロトリフルオロエチレン（ＣＴＦＥ）及びテトラフルオロエチレン（ＴＦＥ）又はこれらの混合物の少なくとも１つ、
（ｃ）０．０５ｍｏｌ％〜２０ｍｏｌ％、好ましくは０．１ｍｏｌ％〜１８ｍｏｌ％、より好ましくは０．２ｍｏｌ％〜１０ｍｏｌ％の上に定義される式（ＩＩＩ）の少なくとも１つの（メタ）アクリルモノマー
を含む。
【００４６】
ポリマー（Ｆ−１）の中で、ＥＣＴＦＥポリマーが好ましい。
【００４７】
ポリマー（Ｆ−２）は、好ましくは、
（ａ’）少なくとも６０ｍｏｌ％、好ましくは少なくとも７５ｍｏｌ％、より好ましくは少なくとも８５ｍｏｌ％のフッ化ビニリデン（ＶＤＦ）、
（ｂ’）任意に、０．１ｍｏｌ％〜１５ｍｏｌ％、好ましくは０．１ｍｏｌ％〜１２ｍｏｌ％、より好ましくは０．１ｍｏｌ％〜１０ｍｏｌ％のフッ化ビニル（ＶＦ１）、クロロトリフルオロエチレン（ＣＴＦＥ）、ヘキサフルオロプロペン（ＨＦＰ）、テトラフルオロエチレン（ＴＦＥ）、トリフルオロエチレン（ＴｒＦＥ）、パーフルオロメチルビニルエーテル（ＰＭＶＥ）及びそれらの混合物から選択されるフッ素化モノマー、
（ｃ’）０．０５ｍｏｌ％〜２０ｍｏｌ％、好ましくは０．１ｍｏｌ％〜１８ｍｏｌ％、より好ましくは０．２ｍｏｌ％〜１０ｍｏｌ％の上に定義されたような式（ＩＩＩ）の少なくとも１つの（メタ）アクリルモノマー
を含む。
【００４８】
式Ｘ４−ｍＡＹｍ（Ｉ）の金属化合物［化合物（Ｍ）］は、いかなるＸ及びＹ基において、好ましくは少なくとも１つのＸ基において、一又は複数の官能基を含み得る。
【００４９】
化合物（Ｍ）が少なくとも１つの官能基を含む場合には、それは官能性化合物（Ｍ）と呼ばれ；Ｘ及びＹ基がいずれも官能基を含まない場合には、化合物（Ｍ）は非官能性化合物（Ｍ）と呼ばれるであろう。
【００５０】
一又は複数の官能性化合物（Ｍ）と一又は複数の非官能性化合物（Ｍ）との混合物は、本発明の方法に及び本発明のハイブリッド複合体の製造に使用され得る。さもなければ、官能性化合物（Ｍ）又は非官能性化合物（Ｍ）は、別々に使用され得る。
【００５１】
官能性化合物（Ｍ）は、有利には、官能基を有するハイブリッド複合体を提供し得、そのため、ハイブリッド複合体の化学的性質及び特性を本来のポリマー（Ｆ）及び元の無機相よりも更に改質する。
【００５２】
この目的のためには、式Ｘ４−ｍＡＹｍの化合物（Ｍ）のＸ基のいずれかが一又は複数の官能基を含むことが一般に好ましい。
【００５３】
化合物（Ｍ）の加水分解性基Ｙの選択は、それが適切な条件で−Ｏ−Ａ≡結合の形成を可能にするものであれば、特に限定されず；前記加水分解性基は、特に、ハロゲン（とりわけ塩素原子）、ヒドロカルボキシ基、アシロキシ基、水酸基であり得る。
【００５４】
化合物（Ｍ）は好ましくは、式（Ｉ−Ａ）：
Ｒ’４−ｍ’Ｅ（ＯＲ’’）ｍ’  （Ｉ−Ａ）
（式中、ｍ’は、１〜４、特定の実施態様によれば、１〜３の整数であり、Ｅは、Ｓｉ、Ｔｉ及びＺｒからなる群から選択される金属であり、Ｒ’及びＲ’’は、互いに及び各頻度で等しいか又は異なり、任意に一又は複数の官能基を含み、Ｃ１〜Ｃ１８炭化水素基から単独で選択される）
に適合する。
【００５５】
官能基の非限定的な例は、エポキシ基、カルボン酸基（その酸、エステル、アミド、無水物、塩又はハライド形態での）、スルホン酸基（その酸、エステル、塩又はハライド形態での）、水酸基、リン酸基（その酸、エステル、塩、又はハライド形態での）、チオール基、アミン基、第四級アンモニウム基、エチレン系不飽和基（ビニル基のような）、シアノ基、尿素基、有機シラン基、芳香族基に言及され得る。
【００５６】
親水性又はイオン伝導性の観点から機能的挙動を示すことができるフルオロポリマーハイブリッド有機／無機複合体を製造することを目的として、化合物（Ｍ）の官能基は、好ましくは、カルボン酸基（その酸、エステル、アミド、無水物、塩又はハライド形態での）、スルホン酸基（その酸、エステル、塩又はハライド形態での）、水酸基、リン酸基（その酸、エステル、塩、又はハライド形態での）、アミン基、及び第四級アンモニウム基から選択され；カルボン酸基（その酸、エステル、アミド、無水物、塩又はハライド形態での）及びスルホン酸基（その酸、エステル、塩又はハライド形態での）が最も好ましい。
【００５７】
化合物（Ｍ）はより好ましくは、式（Ｉ−Ｂ）：
ＲＡ４−ｍ＊Ｅ＊（ＯＲＢ）ｍ＊  （Ｉ−Ｂ）
（式中、ｍ＊は、２〜３の整数であり、Ｅ＊は、Ｓｉ、Ｔｉ及びＺｒからなる群から選択される金属であり、ＲＡは、互いに及び各頻度で等しいか又は異なり、任意に一又は複数の官能基を含み、Ｃ１〜Ｃ１２炭化水素基であり；ＲＢは、互いに及び各頻度で等しいか又は異なり、Ｃ１〜Ｃ５直鎖若しくは分岐アルキルラジカルであり、好ましくは、ＲＢは、メチル又はエチルである）
に適合する。
【００５８】
官能性化合物（Ｍ）の例は、特に、ビニルトリエトキシシラン、ビニルトリメトキシシラン、式ＣＨ２＝ＣＨＳｉ（ＯＣ２Ｈ４ＯＣＨ３）３のビニルトリスメトキシエトキシシラン、
式：
0006453213.tif 000006
の２−（３，４−エポキシシクロヘキシルエチルトリメトキシシラン）、
式：
0006453213.tif 000007
のグリシドキシプロピルメチルジエトキシシラン、
式：
0006453213.tif 000008
のグリシドキシプロピルトリメトキシシラン、
式：
0006453213.tif 000009
のメタクリロキシプロピルトリメトキシシラン、
式：
0006453213.tif 000010
のアミノエチルアミンプロピルメチルジメトキシシラン、
式：Ｈ２ＮＣ２Ｈ４ＮＨＣ３Ｈ６Ｓｉ（ＯＣＨ３）３
のアミノエチルアミンプロピルトリメトキシシラン、
３−アミノプロピルトリエトキシシラン、３−フェニルアミノプロピルトリメトキシシラン、３−クロロイソブチルトリエトキシシラン、３−クロロプロピルトリメトキシシラン、３−メルカプトプロピルトリエトキシシラン、３−メルカプトプロピルトリメトキシシラン、ｎ−（３−アクリロキシ−２−ヒドロキシプロピル）−３−アミノプロピルトリエトキシシラン、（３−アクリロキシプロピル）ジメチルメトキシシラン、（３−アクリロキシプロピル）メチルジクロロシラン、（３−アクリロキシプロピル）メチルジメトキシシラン、３−（ｎ−アリルアミノ）プロピルトリメトキシシラン、２−（４−クロロスルホニルフェニル）エチルトリメトキシシラン、２−（４−クロロスルホニルフェニル）エチルトリクロロシラン、カルボキシエチルシラントリオール及びそのナトリウム塩、式：
0006453213.tif 000011
のトリエトキシシリルプロピルマレアミン酸、
式ＨＯＳＯ２−ＣＨ２ＣＨ２ＣＨ２−Ｓｉ（ＯＨ）３の３−（トリヒドロキシシリル）−１−プロパン−スルホン酸、Ｎ−（トリメトキシシリルプロピル）エチレンジアミン三酢酸、及びそのナトリウム塩、式：
0006453213.tif 000012
の３−（トリエトキシシリル）プロピル無水コハク酸、
式Ｈ３Ｃ−Ｃ（Ｏ）ＮＨ−ＣＨ２ＣＨ２ＣＨ２−Ｓｉ（ＯＣＨ３）３のアセトアミドプロピルトリメトキシシラン、式Ｔｉ（Ａ）Ｘ（ＯＲ）Ｙ（式中、Ａはアミン置換アルコキシ基、例えばＯＣＨ２ＣＨ２ＮＨ２であり、Ｒはアルキル基であり、ｘ及びｙは、ｘ＋ｙ＝４であるような整数である）のアルカノールアミンチタネートである。
【００５９】
非官能性化合物（Ｍ）の例は、特に、トリエトキシシラン、トリメトキシシラン、テトラメチルチタネート、テトラエチルチタネート、テトラ−ｎ−プロピルチタネート、テトライソプロピルチタネート、テトラ−ｎ−ブチルチタネート、テトラ−イソブチルチタネート、テトラ−ｔｅｒｔ−ブチルチタネート、テトラ−ｎ−ペンチルチタネート、テトラ−ｎ−ヘキシルチタネート、テトライソオクチルチタネート、テトラ−ｎ−ラウリルチタネート、テトラエチルジルコネート、テトラ−ｎ−プロピルジルコネート、テトライソプロピルジルコネート、テトラ−ｎ−ブチルジルコネート、テトラ−ｓｅｃ−ブチルジルコネート、テトラ−ｔｅｒｔ−ブチルジルコネート、テトラ−ｎ−ペンチルジルコネート、テトラ−ｔｅｒｔ−ペンチルジルコネート、テトラ−ｔｅｒｔ−ヘキシルジルコネート、テトラ−ｎ−ヘプチルジルコネート、テトラ−ｎ−オクチルジルコネート、テトラ−ｎ−ステアリルジルコネートである。
【００６０】
用語「液体媒体」は、ここでは２０℃大気圧下液体状態で存在する媒体を示すことを意味する。
【００６１】
液体媒体は、式（ＩＩｄｅ）の２つ以上のジエステルの混合物、式（ＩＩｅａ）の２つ以上のエステルアミドの混合物を含んでもよく、又は式（ＩＩｄｅ）の一又は複数のジエステルと式（ＩＩｅａ）の一又は複数のエステルアミドとの混合物を含んでもよい。
【００６２】
式（ＩＩｄｅ）及び（ＩＩｅａ）において、Ｒ１及びＲ２は、互いに等しいか又は異なり、好ましくは、Ｃ１〜Ｃ２０アルキル、Ｃ１〜Ｃ２０アリール、Ｃ１〜Ｃ２０アルキルアリール、Ｃ１〜Ｃ２０アリールアルキル基、及びこれらの混合物からなる群から選択される。
【００６３】
表記「Ｃ１〜Ｃ２０アルキル」は、その通常の意味に従って使用され、それは、特に、１〜２０個の炭素原子、好ましくは１若しくは２〜１０個の炭素原子を有する直鎖、環状、分岐の飽和炭化水素鎖を含む。
【００６４】
表記「Ｃ１〜Ｃ２０アリール」は、その通常の意味に従って使用され、それは、特に、芳香族のモノ又はポリ−環状基、好ましくは６〜１２個の炭素原子を含むモノ又はビ−環状基、好ましくはフェニル又はナフチルを含む。
【００６５】
表記「Ｃ１〜Ｃ２０アリールアルキル」は、その通常の意味に従って使用され、それは、置換基として、特にベンジル基などの、一又は複数の芳香族のモノ−又はポリ−環状基を含む直鎖、分岐若しくは環状の飽和炭化水素基を含む。
【００６６】
表記「Ｃ１〜Ｃ２０アルキルアリール」は、その通常の意味に従って使用され、それは、置換基として、一又は複数のアルキル基、例えば、１〜１４個の炭素原子、好ましくは１個若しくは２〜１０個の炭素原子を有する一又は複数の直鎖、環状、分岐の飽和炭化水素鎖を含む芳香族モノ−又はポリ−環状基を含む。
【００６７】
式（ＩＩｄｅ）及び（ＩＩｅａ）において、Ｒ１及びＲ２は、互いに等しいか又は異なり、好ましくは、メチル、エチル、ｎ−プロピル、イソプロピル、ｎ−ブチル、イソブチル、ｔｅｒブチル、ｓｅｃ−ブチル、２−エチル−ブチル、ｎ−ペンチル、イソペンチル、ｓｅｃ−ペンチル、シクロペンチル、ｎ−ヘキシル、イソヘキシル、ｓｅｃ−ヘキシル、２−エチルヘキシル、ｓｅｃ−へプチル、３−メチル−ヘキシル、４−メチル−ヘキシル、１−エチル−ペンチル、２−エチル−ペンチル、３−エチル−ペンチル、ｎ−オクチル、イソオクチル、３−メチル−へプチル、ｎ−ノニル、ｎ−デシル、ｎ−ウンデシル、ｎ−ドデシル、ｎ−トリデシル、ｎ−テトラデシル、ｎ−ペンタデシル、シクロヘキシル、フェニル及びベンジルからなる群から選択される。
【００６８】
式（ＩＩｅａ）において、Ｒ３及びＲ４は、互いに等しいか又は異なり、好ましくは、Ｃ１〜Ｃ２０アルキル、Ｃ１〜Ｃ２０アリール、Ｃ１〜Ｃ２０アルキルアリール、Ｃ１〜Ｃ２０アリールアルキル基からなる群から選択され、前記全ての基は、一又は複数の置換基を含んでもよく、一又は複数のヘテロ原子を有してもよく、Ｒ３及びＲ４の両方とそれらが結合している窒素原子とを含む前記全ての基の環状部分は、一又は複数のヘテロ原子、例えば、酸素原子又は付加的な窒素原子を含んでもよい。
【００６９】
式（ＩＩｅａ）において、Ｒ３及びＲ４は、互いに等しいか又は異なり、より好ましくはメチル、エチル、ヒドロキシエチル、ｎ−プロピル、イソプロピル、ｎ−ブチル、イソブチル、ｔｅｒブチル、ｎ−ペンチル、イソペンチル、ヘキシル、シクロヘキシルからなる群、最も好ましくはメチル、エチル及びヒドロキシエチルからなる群から選択される。
【００７０】
本発明の第１実施態様によれば、式（ＩＩｄｅ）中のＺｄｅ及び式（ＩＩｅａ）中のＺｅａは、分岐Ｃ３〜Ｃ１０の二価アルキレン基である。
【００７１】
この第１実施態様によれば、式（ＩＩｄｅ）中のＺｄｅ及び式（ＩＩｅａ）中のＺｅａは、好ましくは、
−  式ＭＧａ−ＣＨ（ＣＨ３）−ＣＨ２−ＣＨ２−又はＭＧｂ−ＣＨ２−ＣＨ２−ＣＨ（ＣＨ３）−のＺＭＧ基、
−  式ＥＳａ−ＣＨ（Ｃ２Ｈ５）−ＣＨ２−、又はＥＳｂ−ＣＨ２−ＣＨ（Ｃ２Ｈ５）−のＺＥＳ基、及び
−  それらの混合物
からなる群から選択される。
【００７２】
この第１実施態様のより好ましい一変形においては、液体媒体は、
（ｉ）式（ＩＩ’’’ｄｅ）の少なくとも１つのジエステルと任意に組み合わせて、少なくとも１つのジエステル（ＩＩ’ｄｅ）及び少なくとも１つのジエステル（ＩＩ’’ｄｅ）、又は、
（ｉｉ）式（ＩＩｅａ）の少なくとも１つのエステルアミドと任意に組み合わせて、少なくとも１つのエステルアミド（ＩＩ’ｅａ）及び少なくとも１つのエステルアミド（ＩＩ’’ｅａ）、又は
（ｉｉｉ）（ｉ）と（ｉｉ）との組み合わせ
［ここで、
−  （ＩＩ’ｄｅ）は、Ｒ１−ＯＯＣ−ＺＭＧ−ＣＯＯ−Ｒ２であり、
−  （ＩＩ’ｅａ）は、Ｒ１−ＯＯＣ−ＺＭＧ−ＣＯ−ＮＲ３Ｒ４であり、
−  （ＩＩ’’ｄｅ）は、Ｒ１−ＯＯＣ−ＺＥＳ−ＣＯＯ−Ｒ２であり、
−  （ＩＩ’’ｅａ）は、Ｒ１−ＯＯＣ−ＺＥＳ−ＣＯ−ＮＲ３Ｒ４であり、
−  （ＩＩ’’’ｄｅ）は、Ｒ１−ＯＯＣ−（ＣＨ２）４−ＣＯＯ−Ｒ２であり、
式中、
−  ＺＭＧは、式ＭＧａ−ＣＨ（ＣＨ３）−ＣＨ２−ＣＨ２−又はＭＧｂ−ＣＨ２−ＣＨ２−ＣＨ（ＣＨ３）−であり、
−  ＺＥＳは、式ＥＳａ−ＣＨ（Ｃ２Ｈ５）−ＣＨ２−又はＥＳｂ−ＣＨ２−ＣＨ（Ｃ２Ｈ５）−であり；式中、Ｒ１及びＲ２は、互いに等しいか又は異なり、Ｃ１〜Ｃ２０アルキル、Ｃ１〜Ｃ２０アリール、Ｃ１〜Ｃ２０アルキルアリール、Ｃ１〜Ｃ２０アリールアルキル基からなる群から単独で選択され、
−  Ｒ３及びＲ４は、互いに等しいか又は異なり、Ｃ１〜Ｃ２０アルキル、Ｃ１〜Ｃ２０アリール、Ｃ１〜Ｃ２０アルキルアリール、Ｃ１〜Ｃ２０アリールアルキル基からなる群から選択され、前記全ての基は、一又は複数の置換基を含んでもよく、一又は複数のヘテロ原子を有してもよく、Ｒ３及びＲ４の両方とそれらが結合している窒素原子とを含む前記全ての基の環状部分は、一又は複数のヘテロ原子、例えば、酸素原子又は付加的な窒素原子を含んでもよい）］
を含む。
【００７３】
上述の式（ＩＩ’ｄｅ）、（ＩＩ’’ｄｅ）及び（ＩＩ’’’ｄｅ）、（ＩＩ’ｅａ）、（ＩＩ’’ｅａ）及び（ＩＩｅａ）において、Ｒ１及びＲ２は、好ましくはメチル基であるのに対し、Ｒ３及びＲ４は、互いに等しいか又は異なり、好ましくは、メチル、エチル、ヒドロキシエチルからなる群から選択される。
【００７４】
この変形によれば、液体媒体は、
（ｊ）
−  ７０重量％〜９５重量％の式（ＩＩ’ｄｅ）のジエステル、
−  ５重量％〜３０重量％の式（ＩＩ’’ｄｅ）のジエステル、及び
−  ０〜１０重量％の、上に定義されたような、式（ＩＩ’’’ｄｅ）のジエステル
から本質的になるジエステル混合物、又は
（ｊｊ）
−  ７０重量％〜９５重量％の式（ＩＩ’ｅａ）のエステルアミド、
−  ５重量％〜３０重量％の式（ＩＩ’’ｅａ）のエステルアミド％、及び
−  ０〜１０重量％の、上に定義されたような、式（ＩＩｅａ）のエステルアミド
から本質的になるエステルアミド混合物、又は、
（ｊｊｊ）上に定義されたような、（ｊ）と（ｊｊ）との混合物
を含んでもよい。
【００７５】
式（ＩＩｄｅ）中のＺｄｅ及び／又は式（ＩＩｅａ）中のＺｅａが分岐している有用なジエステル系混合物の例は、Ｒｈｏｄｉａによって商品化されているＲＨＯＤＩＡＳＯＬＶ（登録商標）ＩＲＩＳ溶媒である。
【００７６】
ＲＨＯＤＩＡＳＯＬＶ（登録商標）ＩＲＩＳ溶媒は、エチルコハク酸ジメチルと２−メチルグルタル酸ジメチル（８０重量％超）から本質的になるジエステルの混合物である。
【００７７】
本発明の第２実施態様によれば、式（ＩＩｄｅ）中のＺｄｅ及び式（ＩＩｅａ）中のＺｅａは、Ｃ３〜Ｃ１０直鎖の二価アルキレン基である。
【００７８】
この第２実施態様の変形において、液体媒体は、
（ｋ）少なくとも１つのジエステル（ＩＩＩ４ｄｅ）、少なくとも１つのジエステル（ＩＩＩ３ｄｅ）及び式（ＩＩＩ２ｄｅ）の少なくとも１つのジエステル、又は
（ｋｋ）少なくとも１つのエステルアミド（ＩＩＩ４ｅａ）、少なくとも１つのエステルアミド（ＩＩＩ３ｅａ）及び式（ＩＩＩ２ｅａ）の少なくとも１つのエステルアミド、又は
（ｋｋｋ）（ｋ）と（ｋｋ）との組み合わせ
［ここで、
−  （ＩＩＩ４ｄｅ）は、Ｒ１−ＯＯＣ−（ＣＨ２）４−ＣＯＯ−Ｒ２であり、
−  （ＩＩＩ３ｄｅ）は、Ｒ１−ＯＯＣ−（ＣＨ２）３−ＣＯＯ−Ｒ２であり、
−  （ＩＩＩ２ｄｅ）は、Ｒ１−ＯＯＣ−（ＣＨ２）２−ＣＯＯ−Ｒ２であり、
−  （ＩＩＩ４ｅａ）は、Ｒ１−ＯＯＣ−（ＣＨ２）４−ＣＯ−ＮＲ３Ｒ４であり、
−  （ＩＩＩ３ｅａ）は、Ｒ１−ＯＯＣ−（ＣＨ２）３−ＣＯ−ＮＲ３Ｒ４であり、
−  （ＩＩＩ２ｅａ）は、Ｒ１−ＯＯＣ−（ＣＨ２）２−ＣＯ−ＮＲ３Ｒ４であり、
式中、Ｒ１及びＲ２は、互いに等しいか又は異なり、単独でＣ１〜Ｃ２０アルキル、Ｃ１〜Ｃ２０アリール、Ｃ１〜Ｃ２０アルキルアリール、Ｃ１〜Ｃ２０アリールアルキル基であり、
−  Ｒ３及びＲ４は、互いに等しいか又は異なり、Ｃ１〜Ｃ２０アルキル、Ｃ１〜Ｃ２０アリール、Ｃ１〜Ｃ２０アルキルアリール、Ｃ１〜Ｃ２０アリールアルキル基からなる群から選択され、前記全ての基は、一又は複数の置換基を含んでもよく、一又は複数のヘテロ原子を有してもよく、Ｒ３及びＲ４の両方とそれらが結合している窒素原子とを含む前記全ての基の環状部分は、一又は複数のヘテロ原子、例えば、酸素原子又は付加的な窒素原子を含んでもよい］
を含む。
【００７９】
上述の式（ＩＩＩ４ｄｅ）、（ＩＩＩ３ｄｅ）、（ＩＩＩ２ｄｅ）、（ＩＩＩ４ｅａ）、（ＩＩＩ３ｅａ）及び（ＩＩＩ２ｅａ）において、Ｒ１及びＲ２は、好ましくはメチル基であるのに対し、Ｒ３及びＲ４は、互いに等しいか又は異なり、好ましくは、メチル、エチル、ヒドロキシエチルからなる群から選択される。
【００８０】
この第２実施態様の特定の好ましい変形によれば、液体媒体は、
（Ｉ）アジピン酸ジメチル、グルタル酸ジメチル及びコハク酸ジメチルから本質的になるジエステル混合物、又は
（ＩＩ）Ｈ３ＣＯＯＣ−（ＣＨ２）４−ＣＯ−Ｎ（ＣＨ３）２、Ｈ３ＣＯＯＣ−（ＣＨ２）３−ＣＯ−Ｎ（ＣＨ３）２、及びＨ３ＣＯＯＣ−（ＣＨ２）２−ＣＯ−Ｎ（ＣＨ３）２から本質的になるエステルアミド混合物、又は
（ＩＩＩ）アジピン酸ジエチル、グルタル酸ジエチル及びコハク酸ジエチルのジエステル混合物、又は
（ＩＶ）Ｈ５Ｃ２ＯＯＣ−（ＣＨ２）４−ＣＯ−Ｎ（ＣＨ３）２、Ｈ５Ｃ２ＯＯＣ−（ＣＨ２）３−ＣＯ−Ｎ（ＣＨ３）２、及びＨ５Ｃ２ＯＯＣ−（ＣＨ２）２−ＣＯ−Ｎ（ＣＨ３）２から本質的になるエステルアミド混合物、又は
（Ｖ）アジピン酸ジイソブチル、グルタル酸ジイソブチル及びコハク酸ジイソブチルの混合物、又は
（ＶＩ）Ｈ９Ｃ４ＯＯＣ−（ＣＨ２）４−ＣＯ−Ｎ（ＣＨ３）２、Ｈ９Ｃ４ＯＯＣ−（ＣＨ２）３−ＣＯ−Ｎ（ＣＨ３）２、及びＨ９Ｃ４ＯＯＣ−（ＣＨ２）２−ＣＯ−Ｎ（ＣＨ３）２から本質的になるエステルアミド混合物、又は
（ＶＩＩ）それらの混合物
を含んでもよい。
【００８１】
セクション（Ｉ）における上記の変形の代表的な実施態様は、
−  ９重量％〜１７重量％のアジピン酸ジメチル、
−  ５９重量％〜６７重量％のグルタル酸ジメチル、
−  ２０重量％〜２８重量％のコハク酸ジメチル
から本質的になるジエステル混合物である。
【００８２】
式（ＩＩｄｅ）中のＺｄｅ及び／又は式（ＩＩｅａ）中のＺｅａが直鎖である有用なジエステル系混合物の例は、Ｒｈｏｄｉａにより市販されるＲＨＯＤＩＡＳＯＬＶ（登録商標）ＲＰＤＥ溶媒である。
【００８３】
ＲＨＯＤＩＡＳＯＬＶ（登録商標）ＲＰＤＥ溶媒は、グルタル酸ジメチルとコハク酸ジメチル（７０重量％超）を本質的に含むジエステルの混合物である。
【００８４】
本発明の組成物に使用され得る式（ＩＩｄｅ）のジエステルは、特に欧州特許出願公開第１９９１５１９Ａ号明細書（ＲＨＯＤＩＡ  ＯＰＥＲＡＴＩＯＮＳ）１９．１１．２００８の教示に従って製造され得る。本発明の組成物に使用され得る式（ＩＩｅａ）のエステルアミドは、特に国際公開第２０１１／１５４６６１号パンフレット（ＲＨＯＤＩＡ  ＯＰＥＲＡＴＩＯＮＳ）１５．１２．２０１１及び米国特許出願公開第２０１１／０１６６０２５号明細書（ＲＨＯＤＩＡ  ＯＰＥＲＡＴＩＯＮＳ）０７．０７．２０１１の教示に従って製造され得る。
【００８５】
液体媒体は、ジメチルスルホキシド（ＤＭＳＯ）を更に含んでもよく、任意に、ＤＭＳＯとは異なる一又は複数の有機溶媒を更に含んでもよい。
【００８６】
液体媒体がＤＭＳＯを含む場合、式（ＩＩｄｅ）の一又は複数のジエステル及び／又は式（ＩＩｅａ）の一又は複数のエステルアミドとＤＭＳＯとの間の重量比は、典型的には、１：９９〜９９：１、好ましくは２０：８０〜８０：２０、より好ましくは７０：３０〜３０：７０である。
【００８７】
液体媒体が、ＤＭＳＯとは異なる一又は複数の有機溶媒（Ｓ）を更に含む場合、前記液体媒体中の有機溶媒（Ｓ）の量は、液体媒体の総重量を基準として、典型的には５０重量％よりも低く、好ましくは２５重量％よりも低い。
【００８８】
好適な有機溶媒（Ｓ）の非限定的な例は、特に、下記：
−  脂肪族炭化水素、より具体的には、特に、ペンタン、ヘキサン、へプタン、オクタン、ノナン、デカン、ウンデカン、ドデカン又はシクロヘキサンなどのパラフィン、並びにナフタレン及び芳香族炭化水素、より具体的には、特に、ベンゼン、トルエン、キシレン、クメン、アルキルベンゼンの混合物からなる石油留分などの芳香族炭化水素、
−  脂肪族又は芳香族ハロゲン化炭化水素、より具体的には、特に、テトラクロロエチレン、ヘキサクロロエタンなどのペルクロロ化炭化水素；ジクロロメタン、クロロホルム、１，２−ジクロロエタン、１，１，１−トリクロロエタン、１，１，２，２−テトラクロロエタン、ペンタクロロエタン、トリクロロエチレン、１−クロロブタン、１，２−ジクロロブタンなどの部分的に塩素化された炭化水素；モノクロロベンゼン、１，２−ジクロロベンゼン、１，３−ジクロロベンゼン、１，４−ジクロロベンゼン、１，２，４−トリクロロベンゼン又は異なるクロロベンゼン類の混合物、
−  脂肪族、脂環式又は芳香族エーテルオキシド、より具体的には、ジエチルオキシド、ジプロピルオキシド、ジイソプロピルオキシド、ジブチルオキシド、メチルｔｅｒｔブチルエーテル、ジペンチルオキシド、ジイソペンチルオキシド、エチレングリコールジメチルエーテル、エチレングリコールジエチルエーテル、エチレングリコールジブチルエーテル  ベンジルオキシド；ジオキサン、テトラヒドロフラン（ＴＨＦ）、
−  エチレングリコールモノメチルエーテル、エチレングリコールモノエチルエーテル、エチレングリコールモノプロピルエーテル、エチレングリコールモノイソプロピルエーテル、エチレングリコールモノブチルエーテル、エチレングリコールモノフェニルエーテル、エチレングリコールモノベンジルエーテル、ジエチレングリコールモノメチルエーテル、ジエチレングリコールモノエチルエーテル、ジエチレングリコールモノ−ｎ−ブチルエーテルなどのグリコールエーテル、
−  エチレングリコールメチルエーテルアセテート、エチレングリコールモノエチルエーテルアセテート、エチレングリコールモノブチルエーテルアセテートなどのグリコールエーテルエステル、
−  メチルアルコール、エチルアルコール、ジアセトンアルコールなどのアルコール、
−  アセトン、メチルエチルケトン、メチルイソブチルケトン、ジイソブチルケトン、シクロヘキサノン、イソホロンなどのケトン、
−  イソプロピルアセテート、ｎ−ブチルアセテート、メチルアセトアセテート、ジメチルフタレート、γ−ブチロラクトンなどの鎖状若しくは環状エステル、
−  Ｎ，Ｎ−ジメチルアセトアミド（ＤＭＡＣ）、Ｎ，Ｎ−ジエチルアセトアミド、ジメチルホルムアミド（ＤＭＦ）、ジエチルホルムアミド又はＮ−メチル−２−ピロリドン（ＮＭＰ）などの鎖状若しくは環状カルボキサミド、
−  例えば炭酸ジメチル、炭酸ジエチル、炭酸ジプロピル、炭酸ジブチル、炭酸エチルメチル、炭酸エチレン、炭酸ビニレンなどの有機炭酸エステル、
−  リン酸トリメチル、リン酸トリエチルなどのリン酸エステル、
−  テトラメチル尿素、テトラエチル尿素などの尿素類
を含む。
【００８９】
混合物が一又は複数の更なる有機溶媒（Ｓ）を含む実施態様については、液体媒体は、好ましくは、化学品安全性分類により発癌性、変異原性又は生殖毒性とみなされる溶媒（ＣＭＲ溶媒）を含まず；より具体的には、液体媒体は、有利には、ＮＭＰ、ＤＭＦ及びＤＭＡＣを実質的に含まない。
【００９０】
それにもかかわらず、いかなる更なる有機溶媒（Ｓ）も実質的に含まず、すなわち、式（ＩＩｄｅ）のジエステル及び式（ＩＩｅａ）のエステルアミドからなる群から選択される少なくとも１つの化合物から本質的になる液体媒体が好ましく、任意にＤＭＳＯと組み合わされる。
【００９１】
用語「電解質塩（ＥＳ）」は、ここでは導電性イオンを含む金属塩を示すことを意味する。
【００９２】
様々な金属塩が電解質塩（ＥＳ）として用いられてもよい。選択される液体媒体中で、安定で可溶である金属塩は、一般に使用される。
【００９３】
好適な電解質塩（ＥＳ）の非限定的な例は、特に、ＭｅＩ、Ｍｅ（ＰＦ６）ｎ、Ｍｅ（ＢＦ４）ｎ、Ｍｅ（ＣｌＯ４）ｎ、Ｍｅ（ビス（オキサラト）ボレート）ｎ（「Ｍｅ（ＢＯＢ）ｎ」）、ＭｅＣＦ３ＳＯ３、Ｍｅ［Ｎ（ＣＦ３ＳＯ２）２］ｎ、Ｍｅ［Ｎ（Ｃ２Ｆ５ＳＯ２）２］ｎ、ＲＦがＣ２Ｆ５、Ｃ４Ｆ９、ＣＦ３ＯＣＦ２ＣＦ２であるＭｅ［Ｎ（ＣＦ３ＳＯ２）（ＲＦＳＯ２）］ｎ、Ｍｅ（ＡｓＦ６）ｎ、Ｍｅ［Ｃ（ＣＦ３ＳＯ２）３］ｎ、Ｍｅ２Ｓｎ（式中、Ｍｅは、金属、好ましくは遷移金属、アルカリ金属又はアルカリ土類金属であり、より好ましくは、Ｍｅは、Ｌｉ、Ｎａ、Ｋ、Ｃｓであり、ｎは、前記金属の原子価であり、典型的にはｎは、１又は２である）、並びにレドックス電解質を含む。
【００９４】
好ましい電解質塩（ＥＳ）は、次のもの：ＬｉＩ、ＬｉＰＦ６、ＬｉＢＦ４、ＬｉＣｌＯ４、リチウムビス（オキサラト）ボレート（「ＬｉＢＯＢ」）、ＬｉＣＦ３ＳＯ３、ＬｉＮ（ＣＦ３ＳＯ２）２、ＬｉＮ（Ｃ２Ｆ５ＳＯ２）２、ＲＦがＣ２Ｆ５、Ｃ４Ｆ９、ＣＦ３ＯＣＦ２ＣＦ２であるＭｅ［Ｎ（ＣＦ３ＳＯ２）（ＲＦＳＯ２）］ｎ、ＬｉＡｓＦ６、ＬｉＣ（ＣＦ３ＳＯ２）３、Ｌｉ２Ｓｎ及びそれらの組み合わせ、並びにヨウ素／三ヨウ化物、ジスルフィド／チオレート及びトリス（２，２’−ビピリジン）コバルト（ＩＩ／ＩＩＩ）レドックス対などのレドックス電解質
から選択される。
【００９５】
本発明の方法は、前記ポリマー（Ｆ）の前記コモノマー（ＭＡ）の水酸基の少なくとも一部を、式−Ｙｍ−１ＡＸ４−ｍ（式中、ｍ、Ｙ、Ａ及びＸは、上に定義されたのと同じ意味を有する）のペンダント基を含むグラフト化フルオロポリマー［ポリマー（Ｆｇ）］を得るために、前記化合物（Ｍ）の加水分解性基Ｙの少なくとも一部と反応させる工程を含む。
【００９６】
コモノマー（ＭＡ）の水酸基が、化合物（Ｍ）部分とコモノマー（ＭＡ）部分との間に共有結合を生じるために化合物（Ｍ）の加水分解性基Ｙと反応し得ることは理解される。
【００９７】
ポリマー（Ｆ）の水酸基を上に定義されたような化合物（Ｍ）の加水分解性基Ｙと反応させるために、幾つかの技術は、うまく用いられ得る。
【００９８】
ポリマー（Ｆ）及び化合物（Ｍ）は、典型的に、液相で反応する。この実施態様によれば、ポリマー（Ｆ）及び化合物（Ｍ）は、通常、室温（約２５℃）又は加熱しながらのいずれかで混合される。
【００９９】
本発明のある実施態様によれば、混合物は、前記ポリマー（Ｆ）、前記化合物（Ｍ）及び前記液体媒体に加えて、少なくとも１つの無機フィラーを更に含み得る。
【０１００】
無機フィラーは、一般に、粒子形態の混合物中に提供される。
【０１０１】
無機フィラー粒子は、一般に、２ｎｍ〜１００ｎｍ、好ましくは５ｎｍ〜２０ｎｍの平均粒径を有する。
【０１０２】
無機フィラーの選択は特に限定されないが；表面に化合物（Ｍ）と反応する基を有する無機フィラーは、一般に好ましい。
【０１０３】
表面反応性基の中で、特に水酸基を言及される。
【０１０４】
この理論に束縛されることなく、本出願人は、化合物（Ｍ）の少なくとも一部と無機フィラーの前記表面反応性基の少なくとも一部との反応は、化合物（Ｍ）の少なくとも一部とコモノマー（ＭＡ）の水酸基の少なくとも一部との間の反応と同時に起こり得るし、その結果その後の加水分解及び／又は重縮合工程において、ポリマー（Ｆ）と無機フィラーとの間の化学結合が、化合物（Ｍ）に由来する無機ドメインを介して達成される可能性が高いと考える。
【０１０５】
本発明の方法に使用されるのに好適な無機フィラーの中で、混合酸化物、金属硫酸塩、金属炭酸塩、金属硫化物等を含む無機酸化物を言及され得る。
【０１０６】
金属酸化物の中で、ＳｉＯ２、ＴｉＯ２、ＺｎＯ、Ａｌ２Ｏ３を言及され得る。
【０１０７】
本発明のこの実施態様の条件の範囲内で特に良好な結果を与える化合物の種類は、特にケイ酸塩、ケイ酸アルミニウム及びケイ酸マグネシウムであり、全て任意に、ナトリウム、カリウム、鉄又はリチウムなどの付加的な金属を含有する。
【０１０８】
これらのケイ酸塩、ケイ酸アルミニウム及びケイ酸マグネシウムは、一般に、層状構造を有することが知られている。
【０１０９】
これらのケイ酸塩、ケイ酸アルミニウム及びケイ酸マグネシウム（全て任意に、ナトリウム、カリウム、鉄又はリチウムなどの付加的な金属を含有する）は、特にスメクチック粘土であり、天然起源であってもよく、例えば、特にモンモリロナイト、ソーコナイト、バーミキュライト、ヘクトライト、サポナイト、ノントロナイトなどであり得る。代替として、ケイ酸塩、ケイ酸アルミニウム及びケイ酸マグネシウム（全て任意に、ナトリウム、カリウム、鉄又はリチウムなどの付加的な金属を含有する）は、特にフルオロヘクトライト、ヘクトライト、ラポナイトのような合成粘土から選択され得る。
【０１１０】
最良の結果は、１００ｎｍ未満、好ましくは５０ｎｍ未満、より好ましくは１０ｎｍ未満の少なくとも１つの寸法を有する、上で定義する層状のケイ酸塩、ケイ酸アルミニウム及びケイ酸マグネシウムの粒子を用いて得られた。
【０１１１】
この実施態様によれば、本発明のフルオロポリマーハイブリッド有機／無機複合体は、前記無機フィラーを含む。前記無機フィラーは、典型的には、本発明の複合体の無機ドメイン中に含まれる。
【０１１２】
本方法は、化合物（Ｍ）及び／又は上で定義する式−Ｙｍ−１ＡＸ４−ｍの一又は複数のペンダント基を加水分解及び／又は重縮合して無機ドメインを含むフルオロポリマーハイブリッド有機／無機複合体を産する工程を更に含む。
【０１１３】
加水分解及び／又は重縮合は、ポリマー（Ｆ）の水酸基及び化合物（Ｍ）を反応させる工程と同時に実施され得、又は前記反応が起こった時点で実施され得る。
【０１１４】
典型的には、ＡがＳｉである化合物については、特に、この加水分解及び／又は重縮合は、適切な触媒及び／又は反応体の添加により開始される。一般に、水又は水と酸の混合物は、この反応を促進するために使用され得る。
【０１１５】
酸の選択は、特に限定されず；有機酸及び無機酸の両方が使用され得る。ＨＣｌ及びギ酸（ＨＣＯＯＨ）は、本発明の方法に使用され得る好ましい酸を表わす。
【０１１６】
液相でのポリマー（Ｆ）と化合物（Ｍ）との間の反応の場合には、好ましくは酸を含む水性媒体の添加が、加水分解及び／又は重縮合を促進するための好ましい方法であろう。
【０１１７】
この加水分解及び／又は重縮合は室温で行い得るが、この工程を、５０℃を超える温度に加熱して実施することが一般に好ましい。
【０１１８】
液相での反応の場合には、温度は、上で定義する液体媒体の沸点を考慮して選択されるであろう。一般に、５０℃〜１５０℃、好ましくは６０℃〜１２０℃の温度が好ましいであろう。
【０１１９】
この工程において、化合物（Ｍ）及び／又は上で定義する式−Ｙｍ−１ＡＸ４−ｍのペンダント基の加水分解性基Ｙは、ポリマー（Ｆ）鎖からなるポリマードメインと化合物（Ｍ）に由来する残渣からなる無機ドメインを含むハイブリッド複合体を産するために反応するであろうことが理解される。
【０１２０】
当業者に認識されるように、加水分解及び／又は重縮合反応は、一般に、化合物（Ｍ）の性質に応じて、特に水又はアルコールであり得る低分子量の副生物を生成する。
【０１２１】
無機ドメインを含むフルオロポリマーハイブリッド有機／無機複合体は、標準的な方法で回収され得、該方法は、様々な反応工程に用いられる技術に依存するであろう。
【０１２２】
また、本発明の他の態様は、異なる使用分野における本発明のフルオロポリマーハイブリッド有機／無機複合体の使用にも関する。
【０１２３】
特に、本発明は、フルオロポリマーフィルムを製造するための本発明のフルオロポリマーハイブリッド有機／無機複合体の使用に関する。
【０１２４】
本発明は、従って、フルオロポリマーフィルムの製造方法であって、前記フルオロポリマーフィルムが、本発明のフルオロポリマーハイブリッド有機／無機複合体と上で定義する液体媒体を含み、前記方法が、本発明の方法の工程（ｉｉｉ）で得られる液体混合物から前記フィルムを加工する工程を含む方法に関する。
【０１２５】
液体混合物からフィルムを加工するための技術は、当該技術分野において公知であり；本発明の方法の工程（ｉｉｉ）の液体混合物は、典型的には、キャスティングによって加工される。
【０１２６】
液体混合物がキャスティングによって加工される場合、それは典型的には、ドクターブレードコーティング、計量ロッド（又はメイヤーロッド）コーティング、スロットダイコーティング、ナイフオーバーロールコーティングすなわち「ギャップコーティング」等のよく知られている技法に従って、標準的なデバイスを用いて支持体表面上に塗ることによって適用される。
【０１２７】
支持体表面の選択は特に限定されず、フルオロポリマーフィルムは、単一のアセンブリとして直接製造できるか、又は別の支持体表面上へキャスティングすることによって製造でき、前記フルオロポリマーフィルムは支持体表面から取り外し、そして個別に扱い得ることが理解される。
【０１２８】
本発明の方法の工程（ｉｉｉ）の液体混合物は、典型的には、室温（約２５℃）で又は２５℃を超える温度で加工され、この後者の条件が一般に好ましい。
【０１２９】
この温度は、もしあれば、一又は複数の有機溶媒（Ｓ）の蒸発による除去を達成するように選択され得る。
【０１３０】
それにもかかわらず、一又は複数の有機溶媒（Ｓ）の量は、もしあれば、フルオロポリマーフィルム中に安定して組み込まれそして保持されており、前記フルオロポリマーフィルムの総重量を基準として多くとも２５重量％、好ましくは多くとも２０重量％であろうことが理解される。
【０１３１】
加工条件に依存して、加水分解及び／又は重縮合反応によって生成する上述の低分子量副生物（それは、化合物（Ｍ）の性質に応じて、特に水又はアルコールであり得る）を、少なくとも部分的にフルオロポリマーフィルムから除去でき、熱及び副生物除去の組み合わせられた作用によって、付加的な加水分解及び／又は重縮合を更に促進する可能性があることもまた理解される。
【０１３２】
本発明は従って更に、フルオロポリマーフィルムであって、前記フルオロポリマーフィルムが、本発明のフルオロポリマーハイブリッド有機／無機複合体と上で定義する液体媒体を含み、前記液体媒体が、上で定義する式（ＩＩｄｅ）のジエステル及び式（ＩＩｅａ）のエステルアミドからなる群から選択される少なくとも１つの化合物を含むフルオロポリマーフィルムに関する。
【０１３３】
本発明のフルオロポリマーフィルムは、有利には、１重量％〜３０重量％、好ましくは５重量％〜２０重量％の上で定義する少なくとも１つのポリマー（Ｆ）を含む。
【０１３４】
本発明の方法により、上で定義する式（ＩＩｄｅ）のジエステル及び式（ＩＩｅａ）のエステルアミドからなる群から選択される少なくとも１つの化合物を含む液体媒体を安定して含みそして保持するフルオロポリマーフィルムをうまく得ることができ、そのようなフルオロポリマーフィルムは、電気化学及び光電気化学デバイスにおける高分子電解質セパレータとしての使用に好適であることが意外にも分かった。
【０１３５】
本発明のある実施態様によれば、フルオロポリマーフィルムは、上で定義する少なくとも１つの電解質塩（ＥＳ）を含む高分子電解質セパレータである。
【０１３６】
本発明のフルオロポリマーハイブリッド有機／無機複合体の改善された粘度のために、高分率の液体媒体／電解質をうまく保持して優れたイオン伝導性を与えられる高分子電解質セパレータを得ることができることが意外にも分かった。
【０１３７】
本発明は、更に、電気化学及び光電気化学デバイスにおける上で定義する少なくとも１つの電解質塩（ＥＳ）を含む高分子電解質背セパレータの使用に関する。
【０１３８】
好適な電気化学デバイスの非限定的な例は、特に、金属イオン二次電池を含む。
【０１３９】
本発明は、また、上で定義する高分子電解質セパレータを含む金属イオン二次電池に関する。
【０１４０】
金属イオン二次電池は、一般に、負電極（カソード）、上で定義する高分子電解質セパレータ、及び正電極（アノード）を組み合わせることによって形成される。
【０１４１】
金属イオン二次電池は、好ましくは、アルカリ又はアルカリ土類二次電池である。
【０１４２】
アルカリ又はアルカリ土類二次電池の代表的なカソード（負電極）材料は、
−  アルカリ又はアルカリ土類金属粉末、フレーク、繊維又は球体（例えば、メソカーボンマイクロビーズ）などの形態で典型的に存在しているアルカリ又はアルカリ土類金属を挿入できる黒鉛状炭素、
−  アルカリ又はアルカリ土類金属、
−  ケイ素系合金、ゲルマニウム系合金などのアルカリ又はアルカリ土類金属合金、
−  有利には、誘起される歪なしでアルカリ又はアルカリ土類金属を挿入するのに好適なアルカリ又はアルカリ土類金属チタネート
を含む。
【０１４３】
金属イオン二次電池は、より好ましくは、負電極材料が、
−  リチウムのホストとして機能する粉末、フレーク、繊維又は球体（例えば、メソカーボンマイクロビーズ）などの形態で典型的に存在するリチウムを挿入できる黒鉛状炭素、
−  リチウム金属、
−  特に米国特許第６，２０３，９４４号明細書（３Ｍ  ＩＮＮＯＶＡＴＩＶＥ  ＰＲＯＰＥＲＴＩＥＳ  ＣＯ．）２０．０３．２００１に及び／又は国際公開第００／０３４４４号パンフレット（ＭＩＮＮＥＳＯＴＡ  ＭＩＮＩＮＧ  ＡＮＤ  ＭＡＮＵＦＡＣＴＵＲＩＮＧ  ＣＯ．）２０．０１．２０００
に記載されているものを含むリチウム合金組成物、
−  一般に式Ｌｉ４Ｔｉ５Ｏ１２で表されるリチウムチタネート（これらの化合物は、一般に、移動性イオン、すなわち、Ｌｉ＋を取り入れる際に低レベルの物理的膨脹する「ゼロ歪」挿入材料と考えられる）、
−  高いＬｉ／Ｓｉ比のケイ化リチウムとして一般に知られるリチウム−ケイ素合金、特に式Ｌｉ４．４Ｓｉのケイ化リチウム、
−  式Ｌｉ４．４Ｇｅの結晶相を含むリチウム−ゲルマニウム合金
からなる群から選択されるリチウムイオン二次電池である。
【０１４４】
負電極は、当業者によく知られているような添加剤を含有してもよい。それらの中で、特に、カーボンブラック、グラフェン又はカーボンナノチューブを言及され得る。当業者に認識されるように、負電極すなわちカソードは、箔、板、棒状体、ペーストなどの任意の好都合な形態、又は導電性集電体若しくは他の好適な支持体上に負電極材料の塗膜を形成することにより作製された複合体として存在してもよい。
【０１４５】
アルカリ又はアルカリ土類二次電池の代表的なアノード（正電極）材料は、ポリマーバインダー（ＰＢ）、粉末状電極材料並びに、任意に、導電性付与添加剤及び／又は粘度調整剤を含む複合体を含む。
【０１４６】
リチウムイオン電池用の正電極を形成する場合には、活性物質は、ＬｉＭＹ２（式中、Ｍは、Ｃｏ、Ｎｉ、Ｆｅ、Ｍｎ、Ｃｒ及びＶなどの少なくとも一種の遷移金属種を表し、Ｙは、Ｏ又はＳなどのカルコゲンを表す）の一般式で表される複合金属カルコゲン化物を含んでもよい。これらの中で、ＬｉＭＯ２（式中、Ｍは上記と同じものである）の一般式で表されるリチウム系複合金属酸化物を使用することが好ましい。それらの好ましい例は、ＬｉＣｏＯ２、ＬｉＮｉＯ２、ＬｉＮｉｘＣｏ１−ｘＯ２（０＜ｘ＜１）、及びスピネル構造化ＬｉＭｎ２Ｏ４を含んでもよい。導電性付与添加剤は、限られた導電性を示すＬｉＣｏＯ２などの活性物質を使用している場合に、特に、得られる複合電極の導電性を向上させるために添加されてもよい。それらの例は、カーボンブラック、黒鉛微粉末及び繊維などの炭素質材料、並びにニッケル及びアルミニウムなどの金属の微粉末及び繊維を含んでもよい。
【０１４７】
ポリマーバインダー（ＰＢ）により、当該技術分野においてよく知られているポリマーは、好ましくは、フッ化ビニリデン（ＶＤＦ）ポリマーを含み、更により具体的には、ＶＤＦに由来する繰り返し単位と、０．０１ｍｏｌ％〜２０ｍｏｌ％の上で定義する式（ＩＩＩ）の少なくとも１つの（メタ）アクリルモノマーに由来する繰り返し単位を含むＶＤＦポリマーを含んで使用され得る。
【０１４８】
好適な光電気化学デバイスの非限定的な例は、特に、色素増感太陽電池を含む。
【０１４９】
本発明は、また、上で定義する高分子電解質セパレータを含む色素増感太陽電池にも関する。
【０１５０】
色素増感太陽電池は、一般に、ＴｉＯ２半導体層などの金属酸化物半導体層（前記金属酸化物半導体層は色素層でコートされている）が適用されている金属支持体、上で定義する高分子電解質セパレータ、及び導電性電極を組み合わせることにより形成される。
【０１５１】
好適な色素の非限定的な例は、特に、ルテニウムトリス（２，２’−ビピリジル−４，４’−ジカルボキシレート）などのルテニウム及びオスミウム系色素、ルテニウムシスジアクアビス（２，２’−ビピリジル−４，４’−ジカルボキシレート）などのルテニウムシス−ジアクアビピリジル錯体、亜鉛テトラ（４−カルボキシフェニル）ポルフィリンなどのポルフィリン、鉄ヘキサシアニド錯体及びフタロシアニンなどのシアニドを含む。
【０１５２】
色素増感太陽電池は、典型的に、絶縁層により上部と下部を閉じられ、ここで、導電性電極及び電池の上部の絶縁層は、太陽放射線に対して光学的に透明でなければならない。
【０１５３】
参照により本明細書に援用されるあらゆる特許、特許出願、及び刊行物の開示が、用語を不明確にさせ得る程度まで本出願の説明と矛盾する場合、本説明が優先すべきである。
【０１５４】
本発明は、以下の実施例に関連して今説明され、実施例の目的は、例示的であるにすぎず、本発明を限定するものではない。
【実施例】
【０１５５】
実施例１
工程ｉ）ＶＤＦ／ＨＦＰ／ＨＥＡポリマーの製造
８８０ｒｐｍの速度で作動するインペラーを備えた４リットル反応器に、２４５５ｇの脱塩水と０．６３ｇのＭＥＴＨＯＣＥＬ（登録商標）Ｋ１００  ＧＲ懸濁化剤とを順次導入した。反応器を通気し、窒素で１バールに加圧し、次にイソドデカン中のｔ−アミルペルピバレート開始剤の７５体積％溶液８．５５ｇ、次いで１０７ｇのＨＦＰモノマー及び９４７ｇのＶＤＦモノマーを反応器へ導入した。次に、反応器を徐々に５２℃に加熱し、１１０バールの最終圧力にした。温度は、全実験の間、５５℃で一定に維持された。圧力は、合計７０９ｍｌまでＨＥＡモノマーの１９．９６ｇ／ｌ水溶液を供給することにより全実験の間、１１０バールで一定に維持された。５１０分後に、重合反応の運転を、大気圧に達するまで懸濁液を脱気することで停止させた。このように得られたポリマーを次に回収し、脱塩水で洗浄し、５０℃で炉乾燥させた（８１４ｇ）。このように得られたポリマーは、ＮＭＲにより決定される２．３ｍｏｌ％のＨＦＰ及び１．０ｍｏｌ％のＨＥＡを含有した。
【０１５６】
工程ｉｉ）ハイブリッドＶＤＦ／ＨＦＰ／ＨＥＡ−シリカ複合体の製造
実施例１の工程ｉ）から得られた１．２４ｇのＶＤＦ／ＨＦＰ／ＨＥＡポリマー粉末を、２３．７９ｇのＲＨＯＤＩＡＳＯＬＶ（登録商標）ＩＲＩＳジエステル混合物に溶解させた。次に、３．９ｇのＴＥＯＳ、次いで４ｍｌの水性ギ酸をこの撹拌溶液に滴加し；混合物を８０℃で２時間撹拌して、ハイブリッドＶＤＦ／ＨＦＰ／ＨＥＡ−シリカ複合体の透明な溶液を得るように確実にゾルゲル反応（ＴＥＯＳ加水分解及び重縮合）を行った。ＳｉＯ２への完全なＴＥＯＳ加水分解／重縮合を仮定して計算されるシリカ含有量は、複合体に関して３０重量％であった。
【０１５７】
ＶＤＦ／ＨＦＰ／ＨＥＡ−シリカ複合体の粘度安定性
実施例１の工程ｉｉ）から得られたＶＤＦ／ＨＦＰ／ＨＥＡ−シリカ複合体の粘度を、異なる温度で動的機械的分光計（Ｒｈｅｏｍｅｔｒｉｃ  ＡＲＥＳ、ジオメトリ：平行板（２５ｍｍ）、モード：動的周波数掃引試験）で測定した。
実施例１のＶＤＦ／ＨＦＰ／ＨＥＡ−シリカ複合体について、並びに実施例１の工程ｉ）から得られたＶＤＦ／ＨＦＰ／ＨＥＡポリマーを、ＲＨＯＤＩＡＳＯＬＶ（登録商標）ＩＲＩＳジエステル混合物と混合することによって得られたゲル（比較例１及び２）について得られたデータを表１に示す。
Ｎ−メチル−２−ピロリドン中の、ＲＨＯＤＩＡＳＯＬＶ（登録商標）ＩＲＩＳジエステル混合物なしの、実施例１のＶＤＦ／ＨＦＰ／ＨＥＡ−シリカ複合体（比較例３及び４）について得られたデータもまた表１に示す。
【０１５８】
0006453213.tif 000013
【０１５９】
電解質セパレータとしてのハイブリッドフルオロポリマーの使用
実施例１の工程ｉｉ）から得られたハイブリッドＶＤＦ／ＨＦＰ／ＨＥＡ−シリカ複合体を、様々な量のＬｉＮ（ＣＦ３ＳＯ２）２と混合し、それによって提供される電解質セパレータのイオン伝導率を２５℃で測定した（表２）。
電解質セパレータを２つのステンレス鋼電極間に置き、容器中に密封した。
電解質セパレータの抵抗を測定し、イオン電導率（σ）を、次式：
イオン伝導率（σ）＝ｄ／（Ｒｂ×Ｓ）
（式中、ｄはフィルムの厚さ［ｃｍ］であり、Ｒｂはバルク抵抗［Ω×ｃｍ］であり、Ｓはステンレス鋼電極の面積［ｃｍ２］である）
を用いて計算した。
【０１６０】
0006453213.tif 000014
【０１６１】
ＤＳＳＣセルにおける電解質セパレータとしてのハイブリッドフルオロポリマーの使用
実施例１の工程ｉｉ）から得られたハイブリッドＶＤＦ／ＨＦＰ／ＨＥＡ−シリカ複合体をヨウ素／三ヨウ化物レドックス対と混合し、アノード（二酸化チタン）及びカソード（白金）が電解質の両側に置かれたＤＳＳＣセルにおける電解質セパレータとして試験した。結果として生じる電解質セパレータは均一であった。ＤＳＳＣセルの効率を、２５℃で１ｓｕｎ（１．５ＡＭ）下に太陽シミュレーター（ＰＥＣ−Ｌ１５，Ｐｅｃｃｅｌｌ  Ｔｅｃｈｎｏｌｏｇｉｅｓ，Ｉｎｃ．）を用いて測定した。ヨウ素／トリヨウ化物レドックス対と混合された実施例１のＶＤＦ／ＨＦＰ／ＨＥＡ−シリカ複合体を電解質セパレータとして使用したＤＳＣＣセルの効率は、標準液体電解質溶液（ヨウ素／三ヨウ化物レドックス対の５０ｍＭアセトニトリル溶液）を使用したＤＳＳＣセルの効率よりも約２０倍高いことが分かった。